(57)【要約】【課題】  本発明は、厚みが薄くても機械的強度に優れ、取扱性にも優れた農業用フィルムを提供する。【解決手段】  本発明の農業用フィルムは、重合触媒としてメタロセン化合物を用いて重合されたポリプロピレン系樹脂１００重量部及びポリエチレン系樹脂４０〜２５０重量部を含有し且つ厚みが１０〜２０μｍであることを特徴としているので、農業用フィルムは、優れた機械的強度及び透明性を有し且つ取扱性に優れた柔軟性も有している。【選択図】  なし【特許請求の範囲】
【請求項１】
重合触媒としてメタロセン化合物を用いて重合されたポリプロピレン系樹脂１００重量部及びポリエチレン系樹脂４０〜２５０重量部を含有し且つ厚みが１０〜２０μｍであることを特徴とする農業用フィルム。
【請求項２】
重合触媒としてメタロセン化合物を用いて重合されたポリプロピレン系樹脂１００重量部及びポリエチレン系樹脂５０〜２５０重量部を含有していることを特徴とする請求項１に記載の農業用フィルム。
【発明の詳細な説明】
【技術分野】
【０００１】
本発明は、農業用フィルムに関する。
【背景技術】
【０００２】
農業用フィルムは、一般的に熱可塑性樹脂を用いて空冷インフレーション成形法によって製膜されている。特に、農業用フィルムは、厚さが２０〜３０μｍと非常に薄く、経費削減や作業効率の向上を目指して更なる薄肉化が進められている。
【０００３】
そして、熱可塑性樹脂としてポリエチレン系樹脂を用いて空冷インフレーション成形法によって薄肉化を図ろうとすると、農業用フィルムの機械的強度が低下するといった問題点を生じる。
【０００４】
又、熱可塑性樹脂としてポリプロピレン系樹脂を用いることも考えられるが、ポリプロピレン系樹脂は空冷インフレーション成形法に適しておらず、得られる農業用フィルムの透明性が低下し或いは硬くなってしまい畝などの土壌表面に密着しにくくなるといった問題点を生じる。
【０００５】
そこで、特許文献１には、厚み１０μｍのフィルムを形成した場合に、ダートインパクト強度が１００ｇ以上であり、かつ、ＭＤ方向およびＴＤ方向の引張ヤング率がともに２.５×１０3ｋｇ／ｃｍ2以上であるフィルムを形成することができるエチレン・α-オレフィン共重合体からなり、膜厚が５〜３０μｍのフィルムであるエチレン系樹脂製農業用被覆フィルムが提案されている。
【０００６】
しかしながら、上記農業用被覆フィルムは、厚みが１０μｍでの弾性率が３．０×１０3kｇ／ｃｍ2であって非常に柔らかく、取扱性が悪いという問題点があった。
【０００７】
【特許文献１】特開平１０−１９５１４０号公報
【発明の開示】
【発明が解決しようとする課題】
【０００８】
本発明は、厚みが薄くても機械的強度に優れ、取扱性にも優れた農業用フィルムを提供する。
【課題を解決するための手段】
【０００９】
本発明の農業用フィルムは、重合触媒としてメタロセン化合物を用いて重合されたポリプロピレン系樹脂１００重量部及びポリエチレン系樹脂４０〜２５０重量部を含有し且つ厚みが１０〜２０μｍであることを特徴とする。
【００１０】
農業用フィルムを構成しているポリプロピレン系樹脂は、重合触媒としてメタロセン化合物を用いて重合されたものである。ポリプロピレン系樹脂としては、ホモポリプロピレン、プロピレン成分を５０重量％以上含有するプロピレン−α−オレフィン共重合体などが挙げられ、これらは単独で使用されても二種以上が併用されてもよい。なお、α−オレフィンとしては、例えば、エチレン、１−ブテン、１−ペンテン、４−メチル−１−ペンテン、１−ヘキセン、１−ヘプテン、１−オクテンなどが挙げられる。
【００１１】
上記メタロセン化合物とは、一般に、遷移金属をπ電子系の不飽和化合物で挟んだ構造の化合物をいい、ビス（シクロペンタジエニル）金属錯体が代表的なものである。
【００１２】
そして、メタロセン化合物としては、具体的には、チタン、ジルコニウム、ニッケル、パラジウム、ハフニウム、白金などの四価の遷移金属に、１又は２以上のシクロペンタジエニル環又はその類縁体がリガンド（配位子）として存在する化合物が挙げられる。
【００１３】
上記リガンドとしては、例えば、シクロペンタジエニル環；炭化水素基、置換炭化水素基又は炭化水素−置換メタロイド基により置換されたシクロペンタジエニル環；シクロペンタジエニルオリゴマー環；インデニル環；炭化水素基、置換炭化水素基又は炭化水素−置換メタロイド基により置換されたインデニル環などが挙げられる。これらのπ電子系の不飽和化合物以外にも、リガンドとして、塩素や臭素などの一価のアニオンリガンド又は二価のアニオンキレートリガンド、炭化水素、アルコキシド、アリールアミド、アリールオキシド、アミド、アリールアミド、ホスフィド、アリールホスフィドなどが遷移金属原子に配位結合していてもよい。
【００１４】
更に、シクロペンタジエニル環に置換する炭化水素基としては、例えば、メチル基、エチル基、プロピル基、ブチル基、イソブチル基、アミル基、イソアミル基、ヘキシル基、２−エチルヘキシル基、ヘプチル基、オクチル基、ノニル基、デシル基、セチル基、フェニル基などが挙げられる。
【００１５】
このような四価の遷移金属を含むメタロセン化合物としては、例えば、シクロペンタジエニルチタニウムトリス（ジメチルアミド）、メチルシクロペンタジエニルチタニウムトリス（ジメチルアミド）、ビス（シクロペンタジエニル）チタニウムジクロリド、ジメチルシリルテトラメチルシクロペンタジエニル−ｔ−ブチルアミドジルコニウムジクロリド、ジメチルシリルテトラメチルシクロペンタジエニル−ｔ−ブチルアミドハフニウムジクロリド、ジメチルシリルテトラメチルシクロペンタジエニル−ｐ−ｎ−ブチルフェニルアミドジルコニウムクロリド、メチルフェニルシリルテトラメチルシクロペンタジエニル−ｔ−ブチルアミドハフニウムジクロリド、インデニルチタニウムトリス（ジメチルアミド）、インデニルチタニウムトリス（ジエチルアミド）、インデニルチタニウムトリス（ジ−ｎ−プロピルアミド）、インデニルチタニウムビス（ジ−ｎ−ブチルアミド）（ジ−ｎ−プロピルアミド）などが挙げられる。
【００１６】
上記メタロセン化合物は、金属の種類や配位子の構造を変え、特定の共触媒（助触媒）と組み合わせることにより、各種オレフィンの重合の際、触媒としての作用を発揮する。具体的には、重合は、通常、これらメタロセン化合物に共触媒としてメチルアルミノキサン（ＭＡＯ）、ホウ素系化合物などを加えた触媒系で行われる。なお、メタロセン化合物に対する共触媒の使用割合は、１０〜１，０００，０００モル倍が好ましく、５０〜５，０００モル倍がより好ましい。
【００１７】
メタロセン化合物は、活性点の性質が均一であり各活性点が同じ活性度を備えているため、合成する合成樹脂の分子量、分子量分布、組成、組成分布などの均一性が高まる。従って、これらメタロセン化合物を重合触媒として用いて重合されたポリプロピレン系樹脂は、分子量分布が狭く、共重合体の場合、どの分子量成分にも共重合体成分がほぼ等しい割合で導入されているという特徴を有する。
【００１８】
従って、重合触媒としてメタロセン化合物を用いて重合されたポリプロピレン系樹脂を用いることによって、透明性が高く且つ機械的強度に優れた農業用フィルムを得ることができる。
【００１９】
又、重合触媒としてメタロセン化合物を用いて重合されたポリプロピレン系樹脂のメルトフローレイトは、低いと、農業用フィルムの製膜性が低下し且つ農業用フィルムの透明性が低下することがあり、高いと、農業用フィルムの機械的強度が低下し且つ空冷インフレーション成形法におけるチューブの安定性が低下することがあるので、１〜２０ｇ／１０分が好ましい。なお、ポリプロピレン系樹脂のメルトフローレイトは、ＪＩＳ  Ｋ６９２１−２：１９９７付属書（２３０℃、２１．１８Ｎ荷重）に準拠して測定された値をいう。
【００２０】
更に、本発明の農業用フィルムはポリエチレン系樹脂を含有している。このポリエチレン系樹脂としては、特に限定されず、例えば、低密度ポリエチレン、中密度ポリエチレン、高密度ポリエチレン、直鎖状低密度ポリエチレン、エチレン-α-オレフィン共重合体、エチレン酢酸ビニル共重合体などが挙げられ、直鎖状低密度ポリエチレンが好ましい。なお、ポリエチレン系樹脂は、単独で用いられても二種以上が併用されてもよい。
【００２１】
そして、農業用フィルム中におけるポリエチレン系樹脂の含有量は、少ないと、農業用フィルムが裂け易くなり、多いと、農業用フィルムが柔らかくなり過ぎて取扱性が低下するので、重合触媒としてメタロセン化合物を用いて重合されたポリプロピレン系樹脂１００重量部に対して４０〜２５０重量部に限定され、５０〜２５０重量部が好ましい。
【００２２】
次に、本発明の農業用フィルムの製造方法について説明する。農業用フィルムの製造方法としては、特に限定されないが、重合触媒としてメタロセン化合物を用いて重合されたポリプロピレン系樹脂及びポリエチレン系樹脂を押出機に供給し溶融混練して押出機から押出し空冷インフレーションフィルム成形法によって農業用フィルムを製造する方法が挙げられる。
【００２３】
ここで、重合触媒としてメタロセン化合物を用いて重合されたポリプロピレン系樹脂とポリエチレン系樹脂とをそれぞれ単独で用いた場合には得られる農業用フィルムの機械的強度が低く、特に、ポリエチレン系樹脂単独で得られる農業用フィルムは軟らか過ぎて取扱性にも欠ける。
【００２４】
しかるに、本発明では、重合触媒としてメタロセン化合物を用いて重合されたポリプロピレン系樹脂とポリエチレン系樹脂とを所定割合で混合することによって、両者を単独で用いた時に生じる問題点が解消できることを見出したものであり、上述のように空冷インフレーションフィルム成形法によって幅が広く且つ厚みの薄い農業用フィルムを容易に製造することができる。
【００２５】
得られた農業用フィルムは、優れた機械的強度を有し且つ取扱いに適した柔軟性を有しており、更に、重合触媒としてメタロセン化合物を用いて重合されたポリプロピレン系樹脂を単独で用いた時のような裂けが生じるようなことはない。
【００２６】
この農業用フィルムは、優れた透明性をも有しており種々の農業用途に用いることができるが、特に、畝を被覆して畝に植えた作物を雨風や寒さから保護するためのマルチフィルムとして好適に用いることができる。
【００２７】
又、本発明の農業用フィルムの厚さは、薄いと、農業用フィルムの機械的強度が低下し、厚いと、農業用フィルムの柔軟性が低下して取扱性が低下するので、１０〜２０μｍに限定され、１２〜１６μｍが好ましい。
【発明の効果】
【００２８】
本発明の農業用フィルムは、重合触媒としてメタロセン化合物を用いて重合されたポリプロピレン系樹脂１００重量部及びポリエチレン系樹脂４０〜２５０重量部を含有し且つ厚みが１０〜２０μｍであることを特徴とするので、優れた機械的強度及び透明性を有し且つ取扱性に優れた柔軟性も有している。
【実施例】
【００２９】
以下に実施例を挙げて本発明の態様を更に詳しく説明するが、本発明はこれら実施例にのみ限定されるものではない。
【００３０】
（実施例１〜３、比較例１、２）
重合触媒としてメタロセン化合物を用いて重合されたポリプロピレン系樹脂（日本ポリプロピレン社製  商品名「ウィンテックＷＦＸ４ＴＣ」、メルトフローレイト：７．０ｇ／１０分）と、直鎖状低密度ポリエチレン（日本ポリエチレン社製  商品名「ノバテックＵＡ４２１」）とを表１に示した所定量づつ押出機に供給して１７５℃にて溶融混練し、押出機の先端に取り付けたサーキュラ金型から円筒状に押出した上で空冷インフレーションフィルム成形によって厚みが１５μｍの農業用フィルムを得た。なお、表１において、「重合触媒としてメタロセン化合物を用いて重合されたポリプロピレン系樹脂」を「ＰＰ」と、「直鎖状低密度ポリエチレン」を「ＰＥ」と表記した。
【００３１】
得られた農業用フィルムの製膜性、引裂強度及び弾性率を下記の要領で測定し、その結果を表１に示した。
【００３２】
（製膜性）
得られた農業用フィルムを目視観察して下記の基準によって評価した。
○・・農業用フィルムには皺が発生していなかった。
△・・農業用フィルムに皺が発生していた。
×・・農業用フィルムの製造が困難であった。
【００３３】
（引裂強度）
得られた農業用フィルムの引裂強度をＪＩＳ  Ｋ７１２８に準拠してエンメンドルフ引裂強度測定機（東洋精機製作所社製）を用いて長さ方向の引裂強度を測定した。
【００３４】
（弾性率）
得られた農業用フィルムの長さ方向及び幅方向の弾性率をＪＩＳ  Ｋ７１２７に準拠してオートグラフ（島津製作所社製）を用いて測定した。
【００３５】
【表１】
2010075080.tif 000002